(57)【要約】【課題】紫外線照射で発色体構造となり、可視光照射で消色体構造となるフォトクロミック化合物を提供する。【解決手段】一般式（Ｉ）【化１】2004091375.tif 000007〔式中、Ｒ１、Ｒ２、Ｒ３、Ｒ４はそれぞれ水素、ハロゲン、アルキル基、アルコキシ基、アリールオキシ基、アリル基、アラルキル基、ピリル基、アミノ基、フリル基、チエニル基、チアゾリル基、オキサゾリル基、シアノ基、ニトロ基、エステル基またはトリフルオロメチル基を示し、Ｘは酸素またはＮ−Ｒ５基（Ｒ５は水素、アルキル基、アリル基、アリール基、アラルキル基を示す）を示す。〕で表されるフォトクロミック化合物。【選択図】　　　図１
2004091375.tif 000002
【特許請求の範囲】
【請求項１】
一般式（Ｉ）
【化１】
2004091375.tif 000006
〔式中、Ｒ１、Ｒ２、Ｒ３、Ｒ４はそれぞれ水素、ハロゲン、アルキル基、アルコキシ基、アリールオキシ基、アリル基、アラルキル基、ピリル基、アミノ基、フリル基、チエニル基、チアゾリル基、オキサゾリル基、シアノ基、ニトロ基、エステル基またはトリフルオロメチル基を示し、Ｘは酸素またはＮ−Ｒ５基（Ｒ５は水素、アルキル基、アリル基、アリール基、アラルキル基を示す）を示す。〕
で表されるフォトクロミック化合物。
【請求項２】
請求項１記載のいずれかのフォトクロミック化合物を含む感光層を支持基板上に形成したことを特徴とする可逆画像表示媒体。
【請求項３】
請求項１記載のフォトクロミック化合物、マゼンタを発色するフォトクロミック化合物、および、シアンを発色するフォトクロミック化合物を含む感光層を支持基板上に形成したことを特徴とする請求項２記載の可逆画像表示媒体。
【請求項４】
感光層表面に保護層を形成したことを特徴とする請求項２または３記載の可逆画像表示媒体。
【請求項５】
（ａ）請求項２〜４のいずれかに記載の可逆画像表示媒体に紫外光を照射することで感光層内の全種類のフォトクロミック化合物を発色させる工程、および
（ｂ）発色した各々のフォトクロミック化合物の吸収波長帯に対応した波長域の可視光をそれぞれ所望の領域に照射することにより各フォトクロミック化合物を選択的に消色する工程
を包含することを特徴とする画像形成方法。
【請求項６】
請求項１〜４のいずれかに記載の可逆画像記録媒体に対して、少なくとも、感光層内の全種類のフォトクロミック化合物を発色させる波長帯の紫外光を所望の領域に照射することにより画像を形成する工程を施すことを特徴とする画像形成方法。
【請求項７】
白色光を可逆画像表示媒体全面に照射する工程を含むことを特徴とする請求項５または６記載の画像形成方法。
【請求項８】
光源にレーザーが含まれることを特徴とする請求項５〜７のいずれかに記載の画像形成方法。
【請求項９】
請求項１記載のいずれかのフォトクロミック化合物を含む記録層を支持基板上に形成したことを特徴とするメモリ素子。
【請求項１０】
記録層表面に反射層を形成したことを特徴とする請求項９記載のメモリ素子。
【請求項１１】
（ａ）請求項９または１０記載のメモリ素子に対して、記録層全面に紫外光を照射することでフォトクロミック化合物を発色させる工程、および
（ｂ）発色したフォトクロミック化合物の吸収帯に対応した波長域を含む可視光を所定の領域に照射して消色させる工程
を包含することを特徴とする記録方法。
【発明の詳細な説明】
【０００１】
【発明の属する技術分野】
本発明は可逆画像表示媒体、光メモリ素子などに用いられるフォトクロミック化合物に関する。
【０００２】
【従来の技術】
光照射により可逆的に色相変化するフォトクロミック性を有する化合物（フォトクロミック化合物）は、調光材料、表示材料等で一部実用化されているが、カラー可逆画像表示媒体ではいまだに実用化には至っていない。
【０００３】
実用化のためには、画像形成方法、露光用光源などの課題も多いが、フォトクロミック化合物材料に関する要求も大きい。フォトクロミック化合物に求められる特性としては、発色特性（発色時の色彩の鮮やかさ）をはじめ、照射光に対する感度、繰り返し耐久性などがある。
【０００４】
このようなフォトクロミック化合物及びこれを用いた可逆画像表示媒体についてはいくつか提案されている。例えば、特開昭５９−２１５３８２号公報、特公昭５３−２３６９９号公報などでかなり以前から知られている材料としてスピロピラン化合物がある。スピロピランは、紫外光に対する感度は比較的良好であるものの、室温で熱的に消色してしまう、繰り返し耐久性が数回程度しかないなど多くの課題があり実用化には至らなかった。
【０００５】
近年、熱的に消色しないフォトクロミック化合物として、ジアリールエテン化合物、フルギド化合物を用いた研究がなされている。これらのフォトクロミック化合物は、繰り返し耐久性も比較的良好であり、カラー可逆記録材料として有望である。
【０００６】
例えば特開平７−１９９４０１号公報には、発色状態において吸収極大波長の異なる３種のフルギド化合物（発色状態でイエロー、マゼンタ、シアンを示す３種類のフルギド化合物）を含有するカラー画像材料、及び、このカラー画像材料を紫外光で全色発色させた後に、可視光で選択的に消色してカラー画像を作成することが開示されている。
しかしながら、ここで用いられているフォトクロミック化合物の発色特性はまだ不十分であり、特に短波長側に吸収帯をもつイエロー発色材料の開発が遅れている。イエローを発色する構造の開発は難しく、これまでいくつか報告されている化合物も、繰り返し耐久性など他の諸特性が明らかに劣る材料ばかりである。
【０００７】
また、特公平５−６９８３４号公報には、オキサゾリル基を有するフルギド化合物が開示され、これが熱的安定性および繰り返し耐久性が高いとしている。
しかし、そこで評価している２−［１−（５−メチル−２−フェニル−４−オキサゾリル）エチリデン］−３−イソプロピリデンコハク酸無水物の極大吸収波長は４６５ｎｍであり、橙色に近い色となるため、鮮やかなイエローは得られていない。
【０００８】
【発明が解決しようとする課題】
本発明の目的は、上述の従来技術の状況および問題に鑑みてなされたものであり、鮮やかなイエローを発色するフォトクロミック化合物、および、それを用いたカラー可逆画像表示媒体を提供することである。また、他の目的は前記フォトクロミック化合物の光メモリ素子への応用についても提供することである。
【０００９】
【課題を解決するための手段】
本発明のフォトクロミック化合物は、下記一般式（Ｉ）で表わされるように、ピリジルオキサゾリル構造をもつフルギド化合物である。
【化２】
2004091375.tif 000003
〔ここで、Ｒ１、Ｒ２、Ｒ３、Ｒ４はそれぞれ水素、ハロゲン、アルキル基、アルコキシ基、アリールオキシ基、アリル基、アラルキル基、ピリル基、アミノ基、フリル基、チエニル基、チアゾリル基、オキサゾリル基、シアノ基、ニトロ基、エステル基、トリフルオロメチル基などのいずれの置換基でも構わない。また、Ｘは酸素またはＮ−Ｒ５基（Ｒ５は水素、アルキル基、アリル基、アリール基、アラルキル基を示す）のいずれでも構わない。〕
【００１０】
本発明のフォトクロミック化合物（ピリジルオキサゾリルフルギド化合物）は、ヒドロキシイミノアセチルアセトンとピリジン−４−アルデヒドからアセチルピリジルオキサゾール誘導体を合成し、コハク酸ジエチルとのストップ（ｓｔｏｂｂｅ）縮合により合成することができる。
【００１１】
このようにして得られた一般式（Ｉ）のフォトクロミック化合物はピリジルオキサゾール環を有しているため、従来のものに比べ、その熱的安定性および繰り返し耐久性が著しく向上する。
【００１２】
また、本発明のフォトクロミック化合物は、紫外光を照射することによって発色体構造となり、可視光を照射することによって消色体構造となる。これら両方の構造は熱的に安定に存在し、光照射をしない限りは異性化反応は起こらない。本発明のフォトクロミック化合物は、消色体のときは可視域に吸収帯をもたず、透明である。また、発色体のときはイエローに発色する。
【００１３】
【化３】
2004091375.tif 000004
【００１４】
ここで、本発明のフォトクロミック化合物の１つの例である２−［１−（５−メチル−２−ピリジル−４−オキサゾリル）エチリデン］−３−イソプロピリデンコハク酸無水物（以後、ＰｙＯＦと略す）の構造および特性の詳細を以下に記す。
【化４】
2004091375.tif 000005
【００１５】
ＰｙＯＦの発色状態における極大吸収波長はトルエン溶液中で４５２ｎｍであった。これは、特公平５−６９８３４号公報の従来技術で合成、評価されている２−［１−（５−メチル−２−フェニル−４−オキサゾリル）エチリデン］−３−イソプロピリデンコハク酸無水物（以後、ＰＯＦと略す）の極大吸収波長４６５ｎｍと比較して１３ｎｍも短波長化している。図１に両方の化合物を比較した吸収スペクトルを示す。図１を見ても明らかのように本発明の化合物であるＰｙＯＦは全体の吸収帯が短波長化されている。
【００１６】
ＰｙＯＦをポリスチレンとともにトルエン中に溶解させた溶液を調製し、白色ポリエチレンテレフタレート基板上にブレード塗布し、乾燥して厚さ２μｍの記録層を形成し可逆画像表示媒体を作製した。この可逆画像表示媒体に紫外光を照射したところ鮮やかなイエローを発色した。発色状態において分光測色計（ミノルタ社製（ＣＭ−３７３０ｄ）、以下同じ）で反射スペクトルを測定し、ＣＩＥＬＡＢ法による色彩値ａ＊、ｂ＊を算出したところ、ａ＊＝７．０５、ｂ＊＝６６．８５であった。
【００１７】
同様にＰＯＦを用いて可逆画像表示媒体を作製し、発色状態における色彩値を測定・算出したところａ＊＝２１．３９、ｂ＊＝６４．４０であった。
【００１８】
ａ＊ｂ＊の色彩図を図２に示すカラーチャートなど一般的な基準となるイエローは、色彩値としてａ＊が０に近い値であり、ｂ＊が６０〜７０の値である。ＰｙＯＦとＰＯＦの色彩値を比較するとａ＊の違いは明確であり、ＰｙＯＦがイエロー発色していることを示した。さらに、この両方の可逆画像表示媒体の色の違いは実際に見た人の全てが一瞥して視認でき、ＰｙＯＦが鮮やかなイエローを示すことが実証された。
【００１９】
また、ＰｙＯＦを含んだ前記可逆画像表示媒体の繰り返し耐久性を評価したところ、１００回発消色を繰り返してもほとんど劣化が見られず、優れた耐久性をもつことが分かった。
なお、ＰｙＯＦの合成方法の例は後述の実施例１に記した。本例は合成方法の１例であり、他の方法を用いて合成しても構わない。
【００２０】
本発明のもう１つの特徴は、ピリジルオキサゾリルフルギド化合物をイエロー発色材料とし、マゼンタ発色材料、シアン発色材料と組み合わせてフルカラー可逆画像表示媒体を作製したことである。フルカラー可逆画像表示媒体の構成を以下に記す。
【００２１】
マゼンタ発色材料、シアン発色材料にもフォトクロミック化合物を用いることが好ましい。これらのフォトクロミック化合物も、発色状態が熱に安定であり光のみによって色変化を起こすＰ型材料が特に望ましい。Ｐ型材料の代表的なものとしてはフルギド化合物、ジアリールエテン化合物などがある。
【００２２】
マゼンタ発色材料としては、例えば、「１，２−ビス（３−（２−メチル−６−（２−（４−メトキシフェニル）エチニル）ベンゾチエニル））−３，３，４，４，５，５−ヘキサフルオロシクロペンテン」、「１，２−ビス（５−メチル−２−フェニルチアゾ−ル）−３，３，４，４，５，５−ヘキサフルオロシクロペンテン」、「１−（１，２−ジメチル−３−インドリル）−２−（２−メチル−３−ベンゾチエニル）−３，３，４，４，５，５−ヘキサフルオロシクロペンテン」、「２−［１−（２，５−ジメチル−１−フェニルピラゾリル）エチリデン］−３−イソプロピリデンコハク酸無水物」、「２−［１−（３−メトキシ−５−メチル−１−フェニル−４−ピラゾリル）エチリデン］−３−イソプロピリデンコハク酸無水物」、「２−［１−（２−メチル−５−スチリル−３−チエニル）エチリデン］−３−イソプロピリデンコハク酸無水物」などが挙げられる。
【００２３】
シアン発色材料としては、例えば、「１−（５−メトキシ−１，２−ジメチル−３−インドリル）−２−（５−シアノ−２，４−ジメチル−３−チエニル）−３，３，４，４，５，５−ヘキサフルオロシクロペンテン」、「１−（５−メトキシ−１，２−ジメチル−３−インドリル）−２−（６−カルボキシル−２−メチル−３−ベンゾチエニル）−３，３，４，４，５，５−ヘキサフルオロシクロペンテン」、「１−（６−シアノ−２−メチル−３−ベンゾチエニル）−２−（５−メトキシ−１，２−ジメチル−３−インドリル）−３，３，４，４，５，５−ヘキサフルオロシクロペンテン」、「２−［１−（１，２，５−トリメチル−３−ピロリル）エチリデン］−３−イソプロピリデンコハク酸無水物」、「２−［２，６−ジメチル−３，５−ビス（ｐ−ジメチルアミノスチリル）ベンジリデン］−３−イソプロピリデンコハク酸無水物」などが挙げられる。
【００２４】
これらのフォトクロミック材料は、アクリル系樹脂、塩化ビニル樹脂、ポリエステル系樹脂、ポリアミド系樹脂、ポリオレフィン系樹脂あるいはウレタン樹脂等の樹脂に分散されていてもよいし、マイクロカプセル中に封入されていてもよい。樹脂中にフォトクロミック材料を分散させる場合は、樹脂１００重量部に対し、フォトクロミック材料１〜１００重量部、好ましくは１０〜２０重量部が適当である。
【００２５】
フルカラー可逆画像表示媒体の構造は、イエロー発色材料、マゼンタ発色材料、シアン発色材料をそれぞれ個別に調製して支持基板上に積層しても構わないし、全ての材料を混ぜ合わせて支持基板上に塗布してもよい。感光層の厚さは１〜１００μｍが適当であり、２〜５μｍくらいがより好ましい。
感光層を複数層で構成する場合は、重なり合う層同士が混合しないように層間に中間層を形成することが好ましい。中間層はバインダー樹脂（ポリビニルアルコールなど）を溶媒に溶解した成膜用溶液を塗布することによって形成できる。
【００２６】
支持基板は表面が白色であることが好ましいが用途に応じて着色していても構わない。また、支持基板は紙やフィルム（ポリエチレンテレフタレートフィルムなど）などの比較的薄いものが好ましいが、これに限定されない。
【００２７】
本発明の可逆画像表示媒体の表面には保護層を形成することができる。フォトクロミック化合物の劣化の原因としては光化学反応中の酸素の結合などがあり、保護層により大気を遮断すれば繰り返し耐久性が向上する。保護層の材質としては、ポリビニルアルコール、ポリカーボネート、アクリル系樹脂などの透明樹脂が望ましい。また、成膜方法としては真空蒸着法、塗布法、スピンコーティング法、ディッピング法あるいはキャスト法などが挙げられる。
保護層の厚さは１〜１００μｍが適当であり、２〜１０μｍがより好ましい。１μｍ未満では実質的に保護効果に乏しく、１００μｍを超えると光透過性が低下してフォトクロミック化合物の発色性が乏しくなる。
【００２８】
次に、前記可逆画像表示媒体を用いた画像形成方法の例を以下に記す。
フルカラー記録方法としては、はじめに、可逆画像表示媒体全面に紫外光を照射する。この工程により、可逆画像表示媒体内の全てのフォトクロミック化合物は発色反応を起こすため、シアン、マゼンタ、イエローの減色混合により、媒体全面が黒色になる。その後、発色した各々のフォトクロミック化合物の吸収波長帯に対応した波長域の可視光をそれぞれ所望の領域に照射することにより各フォトクロミック化合物を選択的に消色する工程を施す。すなわち、イエロー発色材料に対応した波長４５０ｎｍ程度の可視光を部分的に照射すると、照射部のイエロー発色材料のみが選択的に消色され、画像が形成される。同様に波長５５０ｎｍ程度の可視光でマゼンタ発色材料を選択的に消色し、波長６５０ｎｍ程度の可視光でシアン発色材料を選択的に消色すればフルカラー画像が形成される。
【００２９】
フォトクロミック化合物の多くは消色状態における紫外域の吸収帯が類似している。このことから紫外光によって、複数の種類のフォトクロミック化合物のうち１種類のフォトクロミック化合物を選択的に発色させることは非常に困難である。従って、本発明の画像形成方法はフルカラー画像を形成するために大変有用な方法である。
【００３０】
本発明の可逆画像表示媒体および記録方法は、カラー画像を記録できることを特徴とするが、使用環境によっては文字情報などの白黒画像のみを記録することが多い場合もある。本発明の可逆画像表示媒体に対して黒色のみを表示させる場合は、全てのフォトクロミック化合物が発色する波長帯の紫外光を部分的に照射すればよい。この方法を用いることにより、文字情報などの白黒画像のみを記録する場合、記録エネルギーが少なくて済み、また記録速度も速くなる。
【００３１】
本発明の画像形成方法で作成した画像は、白色光を照射することで消去することができる。白色光により可視領域の全波長を一度に照射することで発色状態にある全てのフォトクロミック化合物が消色状態になるためである。
【００３２】
本発明の画像形成方法において、可逆画像表示媒体全面に照射する紫外光源はブラックライトなどのランプ光源が望ましい。また、各々の波長の可視光を所望の領域に照射する手法としては、例えばランプ光源と液晶シャッターのような光変調素子を組み合わせる方法、レーザーを走査する方法、発光ダイオードなどの小型光源を複数個並べる方法など様々な方法があり、どのような手法を用いても構わない。この中で、特に光源としてレーザーを用いれば、照射スポットを小さくすることが容易にできるため、高解像度の画像を形成することができる。
【００３３】
本発明のピリジルオキサゾリルフルギド化合物は、主として可逆画像表示媒体のイエロー発色材料として開発したものであるが、光メモリ媒体の可逆記録材料として応用することも可能である。
ＣＤ、ＤＶＤなどの現存の光メモリ媒体は赤外〜赤色レーザーによって記録・読み取りをおこなっているが、次世代の高密度記録媒体は青紫色レーザーによって記録・読み取りがおこなわれることになる。特に波長４０５ｎｍの半導体レーザーの開発により、この波長に吸収体をもつ色素は記録材料として有望である。さらに、現存のレーザーを熱源として用いるヒートモードによる記録ではなく、光反応を用いたフォトンモードによる記録はその高密度、高感度から大きな期待がもたれている。
【００３４】
本発明のピリジルオキサゾリルフルギド化合物は、発色状態で４０５ｎｍに大きな吸収をもち、フォトクロミック化合物がゆえにフォトンモードでの可逆的な記録ができる。従って、光メモリ媒体の記録材料として有望な材料であると言える。
【００３５】
具体的な光メモリ媒体としては、現存の光ディスクメディアと同様の構造で記録層にピリジルオキサゾリルフルギド化合物を用いればよい。例えば、記録層を支持基板上に形成し、必要に応じてさらにその上に反射層を設けた構造がよい。
【００３６】
記録方法としては、はじめに媒体全面に紫外光を照射することで全面発色させ、４０５ｎｍの半導体レーザーで部分的に消色させればよい。
【００３７】
【実施例】
続いて、実施例にあげて本発明により具体的に説明する。
【００３８】
（実施例１）
ピリジルオキサゾリルフルギド化合物の１つである、２−［１−（５−メチル−２−ピリジル−４−オキサゾリル）エチリデン］−３−イソプロピリデンコハク酸無水物（ＰｙＯＦ）を以下の手順で合成した。
【００３９】
アセチルアセトン５０ｇを酢酸７０ｍｌに溶解し、氷冷した。この溶液に亜硝酸ナトリウム３８ｇを水６０ｍｌに溶解した水溶液を加え、１時間撹拌した。反応溶液を酢酸エチルで抽出し、炭酸ナトリウム水溶液、飽和食塩水で洗浄後、トルエンより再結晶してヒドロキシイミノアセチルアセトン２８ｇを得た。
ヒドロキシイミノアセチルアセトン２８ｇとピリジン−４−アルデヒド２４ｇを酢酸３０ｍｌに溶解し、氷冷した。この溶液に塩化水素ガスを４時間通気し、さらに酢酸エチルを加えて室温下３０分撹拌した後、沈殿物をろ過した。この沈殿物をメタノールで再結晶し、４−アセチル−５−メチル−２−ピリジル−Ｎ−オキサイドハイドロクロライド３０ｇを得た。
４−アセチル−５−メチル−２−ピリジル−Ｎ−オキサイドハイドロクロライド１０ｇを酢酸７０ｍｌに溶解し、氷冷した。この溶液に亜鉛末２．２ｇを加えた後、５０℃で１時間撹拌した。析出物をろ別した後、氷冷下で水酸化ナトリウム水溶液を加え、酢酸エチルで抽出、飽和食塩水で洗浄した。溶媒留去後、メタノールで再結晶し、４−アセチル−５−メチル−２−ピリジルオキサゾール４．５ｇを得た。
カリウム−ｔ−ブトキシ２．５ｇをｔ−ブタノール３０ｍｌに溶解させ、４−アセチル−５−メチル−２−ピリジルオキサゾール４．５ｇとイソプロピリデンコハク酸ジエチル６．３ｇを加えた後、２時間還流した。この溶液を酢酸エチルで抽出し、溶媒留去した。この生成物を水酸化カリウム６ｇをエタノール８０ｍｌに溶解した溶液に加え、６時間還流した。酸性にした後、ｎ−ブタノールで抽出し、飽和食塩水で洗浄後、溶媒留去した。この生成物を無水酢酸に溶解させ、８０℃で１時間加熱攪拌した。酢酸エチルで抽出し、溶媒留去した後、酢酸エチル／ヘキサン溶液で再結晶し、ＰｙＯＦを０．７８ｇ得た。
【００４０】
（実施例２）
ＰｙＯＦの２０ｍｇをポリスチレン８０ｍｇとともにトルエン中に溶解させた溶液を調製し、白色ポリエチレンテレフタレート基板（厚さ１８８μｍ）上にブレード塗布し、可逆画像表示媒体を作製した。ＰｙＯＦ層の厚みは、約２μｍであった。
この可逆画像表示媒体に紫外光を照射すると、照射部が鮮やかなイエローを発色した。
【００４１】
（実施例３）
フォトクロミック化合物として、ＰｙＯＦに加えて、フルギド化合物である２−［１−（２，５−ジメチル−３−フリル）エチリデン］−３−アダマンチリデンコハク酸無水物（以下ＰＣ２と略す）、および２−［１−（１，２，５−トリメチル−３−ピロリル）エチリデン］−３−イソプロピリデンコハク酸無水物（以下ＰＣ３と略す）を用いた。
ＰＣ２のトルエン溶液に紫外光を照射したところ、極大吸収波長は５１８ｎｍとなり、マゼンタに呈色した。ＰＣ３のトルエン溶液に紫外光を照射したところ、極大吸収波長は６３４ｎｍとなり、シアンに呈色した。
それぞれのフォトクロミック化合物２０ｍｇを各々ポリスチレン８０ｍｇとともにトルエン中に溶解させた溶液を調製した。白色ポリエチレンテレフタレート基板（厚さ１８８μｍ）上にＰｙＯＦ、ＰＣ２、ＰＣ３の溶液をそれぞれブレード塗布し、可逆画像表示媒体を作製した。各層の厚みは、約２μｍであった。
【００４２】
（実施例４）
実施例３で作製した可逆画像表示媒体に対して紫外光を照射したところ、照射部が黒色に呈色した。
【００４３】
（比較例１）
イエロー発色材料としてＰｙＯＦの替わりに２−［１−（５−メチル−２−フェニル−４−オキサゾリル）エチリデン］−３−イソプロピリデンコハク酸無水物（ＰＯＦ）を用い、それ以外は実施例３で作製した可逆画像表示媒体と同様の可逆画像表示媒体を作製した。
この可逆画像表示媒体に紫外光を照射したところ、実施例４と比較して照射部が濃紺色に近い色に呈色した。これは、イエロー発色材料の吸収帯が長波長側にあることに寄与しているものと考えられる。
【００４４】
（実施例５）
実施例３で作製した可逆画像表示媒体に対して紫外光を照射したところ、照射部が黒色に呈色した。さらに、波長６５０ｎｍおよび５６０ｎｍの可視光を照射したところ、照射部が鮮やかなイエローになった。これは、可逆画像表示媒体内のＰＣ２、ＰＣ３が消色反応を起こしたためである。
【００４５】
（比較例２）
比較例１で作製した可逆画像表示媒体に対して紫外光を照射したところ、照射部が濃紺色に呈色した。さらに、波長６５０ｎｍおよび５６０ｎｍの可視光を照射したところ、照射部が橙色に近いイエローになった。これは、可逆画像表示媒体内のＰＣ２、ＰＣ３が消色反応を起こしたが、イエロー発色材料の吸収帯が長波長側にあるためである。
【００４６】
（実施例６）
実施例３で作製した可逆画像表示媒体に対して紫外光を照射したところ、照射部が黒色に呈色した。さらに、波長６５０ｎｍの可視光を照射したところ、照射部が赤色になった。これは、可逆画像表示媒体内のＰＣ３だけが消色反応を起したためである。
【００４７】
（実施例７）
実施例３で作製した可逆画像表示媒体に対して紫外光を照射したところ、照射部が黒色に呈色した。さらに、波長５６０ｎｍの可視光を照射したところ、照射部が緑色になった。これは、可逆画像表示媒体内のＰ２だけが消色反応を起したためである。
【００４８】
（実施例８）
実施例３で作製した可逆画像表示媒体に対して紫外光を照射したところ、照射部が黒色に呈色した。さらに、波長４２０ｎｍの可視光を照射したところ、照射部が青色になった。これは、可逆画像表示媒体内のＰｙＯＦだけが消色反応を起したためである。
【００４９】
（実施例９）
実施例３で作製した可逆画像表示媒体に対して紫外光を照射したところ、照射部が黒色に呈色した。さらに、波長５６０ｎｍおよび４２０ｎｍの可視光を照射したところ、照射部がシアンになった。これは、可逆画像表示媒体内のＰｙＯＦおよびＰ２が消色反応を起したためである。
【００５０】
（実施例１０）
実施例３で作製した可逆画像表示媒体に対して紫外光を照射したところ、照射部が黒色に呈色した。さらに、波長６５０ｎｍおよび４２０ｎｍの可視光を照射したところ、照射部がマゼンタになった。これは、可逆画像表示媒体内のＰｙＯＦおよびＰ３が消色反応を起したためである。
【００５１】
（実施例１１）
実施例２および実施例４〜１０で光照射した可逆画像表示媒体に対して白色光（Ｘｅランプ、７５０００ｌｍ）を１０秒間照射したところ、フォロクロミック化合物が全て消色反応を起こし、元の白色状態に戻った。
【００５２】
（実施例１２）
実施例１１で白色状態に戻した可逆画像表示媒体に対して、実施例２および実施例４〜１０の操作を再びおこなったところ同様の色変化が起こり、書き換え画像記録ができた。
【００５３】
（実施例１３）
１重量部のＰｙＯＦに対しポリスチレンを９重量部添加し溶媒としてジヒドロピランを用い塗布液を調製した。ポリエーテルサルフォン基板上にキャストして記録層を形成したあと、ポリビニルアルコールによる保護層およびアルミニウムによる反射膜を形成し、光メモリ素子を作製した。
【００５４】
（実施例１４）
実施例１３で作製した光メモリ素子に対して、紫外光を全面に照射したところ、イエローに発色した。その後、波長４０５ｎｍの半導体レーザーを照射したところ、照射部のみが消色反応を起こし、光記録ができた。再び、全面に紫外光を照射したところ全面がイエローになり、記録の消去ができた。
【００５５】
【発明の効果】
（請求項１について）
発色状態で短波長域に吸収帯をもち、発消色による繰り返し耐久性も大きいフォトクロミック化合物であるため、カラー可逆画像表示媒体のイエロー発色材料として適する。また、光メモリ媒体の記録材料としても有用である。
【００５６】
（請求項２について）
ピリジルオキサゾリルフルギド化合物を用いるため、鮮やかなイエローを発色する可逆画像表示媒体を作製することができる。
【００５７】
（請求項３について）
ピリジルオキサゾリルフルギド化合物を用いるため、鮮明な色相を発色するフルカラー可逆画像表示媒体を作製することができる。
【００５８】
（請求項４について）
可逆画像表示媒体に表面保護層を付加することで紫外光照射による感光層の劣化を防ぐことができる。このことにより可逆画像表示媒体の耐久性が向上し、書き換えの繰り返し回数が多くなる。
【００５９】
（請求項５について）
照射する可視光の波長に対応したフォトクロミック化合物のみを選択的に反応させることができるため、容易にカラー画像を形成することができる。
【００６０】
（請求項６について）
１回の紫外光照射のみで黒色画像ができる。従って、高速かつ低消費電力で白黒画像形成が可能となる。
【００６１】
（請求項７について）
白色光光源を表示部全面に照射する工程を加えることにより、表示画像の全消去ができる。従って、画像の書き換えが可能となる。
【００６２】
（請求項８について）
照射光源としてレーザーを用いることで、高解像度の画像記録が実現できる。
【００６３】
（請求項９、１０、１１について）
ピリジルオキサゾリルフルギド化合物を用いるため、青紫色レーザーに対応でき、またフォトンモードの可逆記録が可能な光メモリ素子を作製することができる。
【図面の簡単な説明】
【図１】ＰｙＯＦ（２−［１−（５−メチル−２−ピリジル−４−オキサゾリル）エチリデン］−３−イソプロピリデンコハク酸無水物）、およびＰＯＦ（２−［１−（５−メチル−２−フェニル−４−オキサゾリル）エチリデン］−３−イソプロピリデンコハク酸無水物）の、それぞれの吸収スペクトルを表わした図である。
【図２】ＰｙＯＦ、ＰＯＦをそれぞれ用いた可逆画像表示媒体の発色状態における色彩図である。
【図１】
2004091375.tif 000008
【図２】
2004091375.tif 000009